(57)【特許請求の範囲】
【請求項１】
波長が３４０ｎｍより長波長側の紫外線を吸収する吸収剤を含有しない紫外線吸収性基材の一方の表面に波長３８０〜４３０ｎｍの範囲内の紫外線を吸収する光重合開始剤を含む活性エネルギー線硬化性樹脂組成物の硬化物が配置された物品の製造方法であって、
紫外線吸収性基材の一方の表面に活性エネルギー線硬化性樹脂組成物を配置し、もう一方の表面に発光スペクトルが、３８０〜４３０ｎｍの範囲内に極大値を有するＬＥＤ光源によって発生した活性エネルギー線を照射し、
紫外線吸収性基材上に活性エネルギー線硬化性樹脂組成物の硬化物を形成する、物品の製造方法。
【請求項２】
ＬＥＤ光源の発光スペクトルが、４００〜４１０ｎｍの範囲内に極大値を有する、請求項１に記載の物品の製造方法。
【請求項３】
光重合開始剤が、アシルフォスフィンオキサイド系の光重合開始剤である、請求項１または２に記載の物品の製造方法。
【請求項４】
活性エネルギー線硬化性樹脂組成物を、紫外線吸収性基材と微細凹凸構造を有する型との間に配置し、紫外線吸収性基材の活性エネルギー線硬化性樹脂組成物と接していない方の面に活性エネルギー線を照射して活性エネルギー線硬化性樹脂組成物を硬化させた後、型を離型することで表面に微細凹凸構造を有する積層体を得る、請求項１〜３のいずれかに記載の物品の製造方法。
【請求項５】
物品表面の微細凹凸構造が、可視光波長より短い周期を有する、請求項４に記載の物品の製造方法。
【請求項６】
物品表面が反射防止機能を有する、請求項１〜５のいずれかに記載の物品の製造方法。
【発明の詳細な説明】
【技術分野】
【０００１】
本発明は、活性エネルギー線硬化性樹脂組成物の硬化物からなる層を有する物品の製造方法に関する。
【背景技術】
【０００２】
活性エネルギー線硬化性樹脂組成物の硬化物からなる層を有するフィルムの多くはハードコート性を有するフィルムであり、種々の物品に貼って使用され、その物品の外観、表示機器に貼る場合であれば、その表示内容が見えるよう、全体としては無色透明、もしくは有色透明であり、かつ、表面には耐久性の高い硬化性樹脂の硬化皮膜を有したものである。
【０００３】
このようなハードコート層を有するフィルムは、熱硬化性樹脂や活性エネルギー線硬化性樹脂を用いて形成された塗膜に、前者にあっては加熱を施し、また後者にあっては活性エネルギー線照射を行なって、塗膜を架橋させ、必要な耐久性を付与して製造しており、最近では、製造時の処理速度の点から、紫外線硬化性樹脂を用いて形成された塗膜に、紫外線の照射を行なって製造することが多い。
【０００４】
紫外線がよく利用されるのは、紫外線光源が電子線源に比べて、コンパクトで、安全であり、かつ安価に入手できる等の理由によるが、紫外線が物質を透過する能力は電子線に比べて劣るため、紫外線吸収性の物質が介在すると、照射の効率が低下し、充分な硬化度合いが得られないことから、耐久性が今一つであり、一層の向上が求められている。
【０００５】
また、ハードコート層を形成する際に、透明基材フィルム上に紫外線硬化性塗膜を形成した後、透明基材フィルム側から紫外線を照射しようとすると、透明基材フィルムとして使用するプラスチックフィルムには、フィルム自身を紫外線による劣化から守るために紫外線吸収剤が練り込まれているものが多く、事実上、透明基材フィルム側からの紫外線の照射による塗膜の硬化は難しい。例えば、可視光に対する透明性がよく、光学的用途によく使用されるトリアセチルセルースフィルムは、ベンゾトリアゾール系等の紫外線吸収剤を含んでおり、３４０ｎｍ〜３５０ｎｍ前後の範囲の紫外線を吸収する。
【０００６】
透明基材フィルム側から紫外線を照射しようとする際に、透明基材フィルムとして使用するプラスチックフィルムが紫外線吸収剤を含む場合、様々な問題が発生することがある。紫外線硬化性塗膜を硬化させるために紫外線を照射する際に使用する光源は、高圧水銀ランプやメタルハライドランプ、無電極ＵＶランプなどが挙げられるが、いずれも紫外線吸収剤の吸収スペクトルと光源の発光スペクトルの一部が一致する。そのため、紫外線吸収剤に吸収されたＵＶによるエネルギーは熱に変換され、透明基材フィルムが高温となってダメージを受けてしまう。すなわち、光源から発生したＵＶが透明基材フィルムに吸収されてしまい、エネルギーの無駄が多い硬化方法であった。（特許文献１）
【先行技術文献】
【特許文献】
【０００７】
【特許文献１】特許第４５２１９５７号公報
【発明の概要】
【発明が解決しようとする課題】
【０００８】
本発明においては、活性エネルギー線硬化性樹脂組成物の硬化物からなる層を有する積層体の製造時に、基材が活性エネルギー線を吸収することで発熱して熱ダメージを負うことを防ぎ、且つ活性エネルギー線硬化性樹脂組成物の硬化に寄与しない波長の活性エネルギー線が発生しないように制御してエネルギーの無駄を防ぎ、高効率な硬化物製造方法を提供することを課題とする。
【課題を解決するための手段】
【０００９】
本発明においては、紫外線吸収性基材上に配置する光重合開始剤を含む活性エネルギー線硬化性組成物に、ＬＥＤ光源によって発生した活性エネルギー線を照射することにより、上記の課題を解決した。
さらに、光重合開始剤として、波長３８０ｎｍ〜４３０ｎｍの波長域で有効な光重合開始剤を含有させ、且つ波長３８０〜４３０ｎｍに発光スペクトルの極大値を有するＬＥＤ光源を使用して硬化させることにより、上記の課題を解決することができる。
【発明の効果】
【００１０】
本発明においては、特定の発光スペクトルを有するＬＥＤ光源と特定の波長域で有効な光重合開始剤を組み合わせ、紫外線吸収性基材を介して活性エネルギー線硬化性樹種組成物に活性エネルギー線を照射し硬化させる方法を見出し、基材への熱ダメージを低減し、且つ活性エネルギー線照射による活性エネルギー線硬化性樹脂組成物の硬化時のエネルギー効率を高めることに成功した。
【図面の簡単な説明】
【００１１】
【図１】本発明の活性エネルギー線硬化性樹脂組成物の硬化物からなる層を備える積層体の一例を示す模式的断面図である。
【図２】陽極酸化アルミナを表面に有するスタンパの製造工程を示す模式的断面図である。
【図３】本発明の活性エネルギー線硬化性樹脂組成物の硬化物からなる層を備える積層体の製造装置の一例を示す模式的構成図である。
【発明を実施するための形態】
【００１２】
本発明は以下を特徴とする。
［１］波長が３４０ｎｍより長波長側の紫外線を吸収する吸収剤を含有しない紫外線吸収性基材の一方の表面に波長３８０〜４３０ｎｍの範囲内の紫外線を吸収する光重合開始剤を含む活性エネルギー線硬化性樹脂組成物の硬化物が配置された物品の製造方法であって、
紫外線吸収性基材の一方の表面に活性エネルギー線硬化性樹脂組成物を配置し、もう一方の表面に発光スペクトルが、３８０〜４３０ｎｍの範囲内に極大値を有するＬＥＤ光源によって発生した活性エネルギー線を照射し、
紫外線吸収性基材上に活性エネルギー線硬化性樹脂組成物の硬化物を形成する、物品の製造方法。
［２］ＬＥＤ光源の発光スペクトルが、４００〜４１０ｎｍの範囲内に極大値を有する、前記［１］に記載の物品の製造方法。
［３］光重合開始剤が、アシルフォスフィンオキサイド系の光重合開始剤である、前記［１］または［２］に記載の物品の製造方法。
［４］活性エネルギー線硬化性樹脂組成物を、紫外線吸収性基材と微細凹凸構造を有する型との間に配置し、紫外線吸収性基材の活性エネルギー線硬化性樹脂組成物と接していない方の面に活性エネルギー線を照射して活性エネルギー線硬化性樹脂組成物を硬化させた後、型を離型することで表面に微細凹凸構造を有する積層体を得る、前記［１］〜［３］のいずれかに記載の物品の製造方法。
［５］物品表面の微細凹凸構造が、可視光波長より短い周期を有する、前記［４］に記載の物品の製造方法。
［６］物品表面が反射防止機能を有する、前記［１］〜［５］のいずれかに記載の物品の製造方法。
【００１３】
図１を引用して説明すると、本発明の製造方法により得られる物品１は、紫外線吸収性基材２上に、活性エネルギー線硬化性樹脂組成物の硬化物からなる層４が積層された構造であり、好ましくは、図１に示すように、製造方法により得られる物品１と紫外線吸収性基材２の間にプライマー層３を介したものである。物品１は、活性エネルギー線硬化性樹脂組成物の硬化物からなる層４の表面に種々の目的に合せた凹凸（もしくは微細な凹凸）６を有していてもよく、また、凹凸６を有しているか有していないかにかかわらず、物品の最表面に、汚染を防ぐための防汚層５が積層されていてもよい。
【００１４】
本発明の製造方法により得られる物品１の紫外線吸収性基材２は、紫外線による劣化を防止する目的で、紫外線吸収性を有するものであればよく、紫外線吸収剤が練り込まれたものでもよい。また、活性エネルギー線硬化性樹脂組成物の硬化物からなる層４は、ＬＥＤ光源が発生させる活性エネルギー線の照射を受けて硬化したもので構成され、この活性エネルギー線の照射は、紫外線吸収性基材２を介して行なわれる。また、活性エネルギー線の照射は、塗膜が金属板やスタンパ等の酸素不透過性素材で被覆された状態で行なわれることが好ましい。また、波長３８０〜４３０ｎｍの波長域で光重合を開始し得る光重合開始剤を含有した活性エネルギー線硬化性樹脂組成物の塗膜が、波長３８０〜４３０ｎｍに発光スペクトルの極大値を有するＬＥＤ光源より発生する活性エネルギー線の照射により硬化されることが好ましい。
【００１５】
紫外線吸収性基材２としては、透明性、平滑性を備え、異物の混入のないものが好ましく、また、加工上および使用上の理由で機械的強度があるものが好ましい。ディスプレイの前面に貼る等の場合、ディスプレイの熱が伝わらないように、耐熱性があるものであることが好ましい。紫外線吸収性基材２として好ましいものは、セルロースジアセテート、セルローストリアセテート、もしくはセルロースアセテートブチレート等のセルロース樹脂系、ポリエチレンテレフタレート、ポリエステル、ポリアミド、ポリイミド、ポリエーテルスルフォン、ポリスルフォン、ポリプロピレン、ポリメチルペンテン、ポリ塩化ビニル、ポリビニルアセタール、ポリエーテルケトン、ポリメタクリル酸メチル、ポリカーボネート、もしくはポリウレタン等の熱可塑性樹脂のフィルムである。
【００１６】
紫外線吸収性基材２としては、写真用乳剤を塗布した写真用フィルムによく用いられるポリエステル樹脂フィルムや、透明性が高く光学的に異方性がないため写真用フィルムによく用いられるセルローストリアセテート（＝トリアセチルセルロース）フィルム等を使用することが、特に好ましい。なお、これらの熱可塑性樹脂のフィルムは柔軟性がありフレキシブルで使いやすいが、取り扱い時も含めて曲げる必要が全くなく、硬いものが望まれるときは、上記の樹脂の板やガラス板等の板状のものも使用できる。厚みとしては、８〜１０００μｍ程度が好ましいが、板状のものの場合には、この範囲を超えてもよい。
【００１７】
ところで、これらの熱可塑性樹脂フィルムは、その多くが、熱可塑性樹脂フィルム自体の耐候性を向上させる目的で外線吸収剤を含有している。代表的な紫外線吸収剤であるベンゾトリアゾール系の紫外線吸収剤は、波長が３４０ｎｍ未満の紫外線を吸収し、この波長域は一般的な光重合開始剤に重合を開始させるのに有効な波長域と重なるので、熱可塑性樹脂フィルム側からの活性エネルギー線照射の妨げとなる。本発明においては、これら波長域よりも長波長側で有効な光重合開始剤を使用した市販のものが使用できるが、紫外線吸収剤として、波長が３４０ｎｍより長波長側の紫外線を吸収する吸収剤を含有するものの使用を避けることが好ましい。
【００１８】
紫外線吸収性基材２には、その上に形成する層との接着性の向上のために、一般的に行なわれ得る各種の処理、即ち、コロナ放電処理、酸化処理等の物理的な処理のほか、アンカー剤もしくはプライマーと呼ばれる塗料の塗布を予め行なってプライマー層３を形成しておいてもよい。
【００１９】
活性エネルギー線硬化性樹脂組成物の硬化物からなる層４は、物品表面の傷付きを防ぎ、また、後述するモスアイ構造と呼ばれる微細凹凸構造による反射防止性を付与することができる。傷が付くのは、物品と傷の原因となる物質との硬度の差によるため、熱可塑性樹脂組成物を硬化させたものでもよいが、高い硬度を得るために熱硬化性樹脂組成物を硬化させたもので物品を構成することが好ましい。また、フレキシブルさを備えている点でポリウレタン樹脂等を樹脂成分とする組成物を用いて構成することもできる。
【００２０】
より一層の効果を望む場合には、活性エネルギー線硬化性樹脂組成物を活性エネルギー線の照射によって架橋硬化させたもので構成することが好ましい。
活性エネルギー線硬化性樹脂組成物の硬化物からなる層４の硬さとしては、ＪＩＳ  Ｋ５４００に準拠した鉛筆硬度試験で「Ｈ」以上の硬度を示すことが好ましい。
【００２１】
活性エネルギー線硬化性樹脂組成物としては、分子中に重合性不飽和結合または、エポキシ基を有するプレポリマー、オリゴマー、及び／又はモノマーを適宜に混合したものである。
【００２２】
活性エネルギー線硬化性樹脂組成物中のプレポリマー、オリゴマーの例としては、不飽和ジカルボン酸と多価アルコールの縮合物等の不飽和ポリエステル類、ポリエステルメタクリレート、ポリエーテルメタクリレート、ポリオールメタクリレート、メラミンメタクリレート等のメタクリレート類、ポリエステルアクリレート、エポキシアクリレート、ウレタンアクリレート、ポリエーテルアクリレート、ポリオールアクリレート、メラミンアクリレート等のアクリレート、カチオン重合型エポキシ化合物が挙げられる。
【００２３】
活性エネルギー線硬化性樹脂組成物中のモノマーの例としては、スチレン、α−メチルスチレン等のスチレン系モノマー、アクリル酸メチル、アクリル酸−２−エチルヘキシル、アクリル酸メトキシエチル、アクリル酸ブトキシエチル、アクリル酸ブチル、アクリル酸メトキシブチル、アクリル酸フェニル等のアクリル酸エステル類、メタクリル酸メチル、メタクリル酸エチル、メタクリル酸プロピル、メタクリル酸メトキシエチル、メタクリル酸エトキシメチル、メタクリル酸フェニル、メタクリル酸ラウリル等のメタクリル酸エステル類、アクリル酸−２−（Ｎ，Ｎ−ジエチルアミノ）エチル、アクリル酸−２−（Ｎ，Ｎ−ジメチルアミノ）エチル、アクリル酸−２−（Ｎ，Ｎ−ジベンジルアミノ）メチル、アクリル酸−２−（Ｎ，Ｎ−ジエチルアミノ）プロピル等の不飽和置換の置換アミノアルコールエステル類、アクリルアミド、メタクリルアミド等の不飽和カルボン酸アミド、エチレングリコールジアクリレート、プロピレングリコールジアクリレート、ネオペンチルグリコールジアクリレート、１，６−ヘキサンジオールジアクリレート、トリエチレングリコールジアクリレート等の化合物、ジプロピレングリコールジアクリレート、エチレングリコールジアクリレート、プロピレングリコールジメタクリレート、ジエチレングリコールジメタクリレート等の多官能性化合物、及び／又は分子中に２個以上のチオール基を有するポリチオール化合物、例えばトリメチロールプロパントリチオグリコレート、トリメチロールプロパントリチオプロピレート、ペンタエリスリトールテトラチオグリコレート等が挙げられる。
【００２４】
活性エネルギー線硬化性樹脂組成物を塗布し、硬化させたときのフレキシビリティーが要求されるときは、モノマー量を減らすか、官能基の数が１又は２のアクリレートモノマーを使用するとよい。活性エネルギー線硬化性樹脂組成物を塗布し、硬化させたときの耐摩耗性、耐熱性、耐溶剤性が要求されるときは、官能基の数が３つ以上のアクリレートモノマーを使う等、活性エネルギー線硬化性樹脂組成物の設計が可能である。ここで、官能基が１のものとして、２−ヒドロキシアクリレート、２−ヘキシルアクリレート、フェノキシエチルアクリレートが挙げられる。官能基が２のものとして、エチレングリコールジアクリレート、１，６−ヘキサンジオールジアクリレートが挙げられる。官能基が３以上のものとして、トリメチロールプロパントリアクリレート、ペンタエリスリトールトリアクリレート、ペンタエリスリトールテトラアクリレート、ジペンタエリスリトールヘキサアクレリート等が挙げられる。
【００２５】
活性エネルギー線硬化性樹脂組成物の硬化物のフレキシビリティーや表面硬度等の物性を調整するため、活性エネルギー線硬化性樹脂組成物に、活性エネルギー線照射では硬化しない樹脂を添加することもできる。具体的な樹脂の例としては次のものがある。ポリウレタン樹脂、セルロース樹脂、ポリビニルブチラール樹脂、ポリエステル樹脂、アクリル樹脂、ポリ塩化ビニル樹脂、ポリ酢酸ビニル等の熱可塑性樹脂である。中でも、ポリウレタン樹脂、セルロース樹脂、ポリビニルブチラール樹脂等の添加がフレキシビリティーの向上の点で好ましい。
【００２６】
活性エネルギー線硬化性樹脂組成物で微細凹凸構造を形成する場合、上記のプレポリマー、オリゴマー、及び／又はモノマーの組み合わせに工夫が必要である。中でも、微細凹凸構造が光の波長以下の周期性を有するモスアイ構造の場合は微細凹凸構造の損傷を防ぐために特別な工夫が必要となる。
【００２７】
モスアイ構造を形成するのに適した活性エネルギー線硬化性樹脂組成物の主成分としては、例えば、ハード成分（Ａ）とソフト成分（Ｂ）を組み合わせたものが挙げられる。
ハード成分（Ａ）としては、例えば、ペンタエリスリトール（トリ）テトラアクリレート、ジペンタエリスリトール（ペンタ）ヘキサアクリレート、ポリペンタエリスリトールポリアクリレート、及びこれらの多官能アクリレートとジイソシアネートの反応生成物である多官能ウレタンアクリレートなどが挙げられる。
ハード成分（Ａ）の市販品としては、例えば、東亞合成製アロニックスシリーズ：Ｍ−３０３，Ｍ−３０５，Ｍ−３０６，Ｍ−４５０，Ｍ−４５２，Ｍ-４００，Ｍ−４０２，Ｍ−４０３，Ｍ−４０４，Ｍ−４０５，Ｍ−４０６、日本化薬製ＫＡＹＡＲＡＤシリーズ：ＰＥＴ−３０，ＤＰＨＡ、大阪有機化学工業製ビスコートシリーズ：Ｖ＃３００，Ｖ＃８０２、などが挙げられる。
【００２８】
ソフト成分（Ｂ）としては、例えば、テトラエチレングリコールジアクリレート、ポリエチレングリコールジジアクリレート、ペンタエリスリトールＥＯ変性アクリレート、ジペンタエリスリトールＥＯ変性アクリレート、グリセリンＥＯ変性アクリレート、ジグリセリンＥＯ変性アクリレート、ポリグリセリンＥＯ変性アクリレート、ＥＯ変性ソルビトールヘキサアクリレート、ポリテトラメチレングリコールジアクリレート、などが挙げられる。
ソフト成分（Ｂ）の市販品としては、例えば、東亞合成製アロニックスシリーズ：Ｍ−２４０，Ｍ−２６０，Ｍ−４６０、日本化薬製ＫＡＹＡＲＡＤシリーズ：ＤＰＥＡ−１２，ＲＰ−１０４０、新中村化学工業製：Ａ-２００，Ａ-４００，Ａ−６００，Ａ−１０００，ＡＴＭ−４Ｅ，ＡＴＭ−３５Ｅ，Ａ−ＧＬＹ−２０Ｅ，Ａ−ＰＧ５００９Ｅ，Ａ−ＰＧ５０２７Ｅ，Ａ−ＰＧ５０５４Ｅ，Ａ−ＰＴＭＧ−６５、東邦化学製：Ｔ−１３０ＥＡ、などが挙げられる。
【００２９】
ハード成分（Ａ）とソフト成分（Ｂ）を任意の割合で配合することにより、モスアイ構造において微細凹凸構造が折れにくく、かつ突起同士が合一しない硬さに調整することができる。ハード成分（Ａ）とソフト成分（Ｂ）は、複数種類を組み合わせても良い。また、ソフト成分（Ｂ）は、オキシエチレン基を有するモノマーであることが好ましい。オキシエチレン基を有することで、柔軟性を付与すると共に微細凹凸表面を親水性にすることが可能になる。親水性にすることで脂汚れを水拭きで除去することが可能となり、指紋の水拭きが可能になる。
【００３０】
ハード成分（Ａ）とソフト成分（Ｂ）を組合せた際の硬さの最適範囲は、モスアイ構造の微細凹凸形状によって異なる。凹凸のアスペクト比が大きい場合は、突起同士の合一を防ぐために活性エネルギー線硬化性樹脂組成物の硬化物を硬くする必要がある。逆に、凹凸のアスペクト比が小さい場合は、活性エネルギー線硬化性樹脂組成物の硬化物が柔軟になるように設計することが可能であり、その方が微細凹凸構造の折れを防ぐことができて耐擦傷性が良好である。モスアイ構造の微細凹凸形状は、突起が高い方が反射防止性能に優れるため、凹凸のアスペクト比を小さくするためには凹凸間のピッチを大きくすることが有効である。よって、求める反射防止性能と耐擦傷性のバランスから、最適な微細凹凸形状と活性エネルギー線硬化性樹脂組成物の硬化物の硬さの組合せを決めることが重要である。
【００３１】
また、ハード成分（Ａ）およびソフト成分（Ｂ）の他に、種々の機能を付与する目的で他の成分（Ｃ）を添加してもよい。耐擦傷性や撥水・撥油性、離型性、指紋乾拭き性等の付与を目的に添加する他の成分（Ｃ）としては、例えば、シリコーン（メタ）アクリレート、長鎖アルキル（メタ）アクリレート、長鎖アルキルアルコールＥＯ変性（メタ）アクリレート、含フッ素（メタ）アクリレート、などが挙げられる。耐擦傷性や撥水・撥油性、離型性、指紋乾拭き性等の付与を目的に添加する他の成分（Ｃ）の市販品としては、例えば、信越化学工業社製：Ｘ−２２−１６０２、エボニック社製ＴＥＧＯシリーズ：Ｒａｄ２２００Ｎ、Ｒａｄ２２５０、Ｒａｄ２３００、Ｒａｄ２５００、Ｒａｄ２６００、Ｒａｄ２６５０、Ｒａｄ２７００、ビックケミー・ジャパン社製：ＢＹＫ−ＵＶ３５００、ＢＹＫ−ＵＶ３５３０、ＢＹＫ−ＵＶ３５７０、大阪有機化学工業社製：ＬＡ、ＳＴＡ、ＩＳＴＡ、Ｖ＃１３Ｆ、Ｖ＃８Ｆ、Ｖ＃８ＦＭ、Ｖ＃４Ｆ、サートマー社製：ＳＲ２５７、ＳＲ３３５、ＳＲ４８９、ＣＤ５８５、ＣＤ５８６、ＣＤ５８７、ＣＤ５８８、ＣＤ９０７５、日油社製ブレンマーシリーズ：ＬＡ、ＳＬＡ、ＣＡ、ＳＡ、ＶＡ、Ｂ−１８Ａ、ＰＬＥ−２００、ＡＬＥ−２００、ＡＬＥ−８００、ＰＳＥ−２００、ＰＳＥ−４００、ＰＳＥ−１３００、などが挙げられる。他には、耐候性付与や帯電防止性付与を目的に添加する他の成分（Ｃ）としては、例えば、ヒンダードアミン系官能基を有する（メタ）アクリレート、ジメチルアミノ基やジエチルアミノ基などを有する（メタ）アクリレート、フェノール系官能基を有する（メタ）アクリレート、リン含有（メタ）アクリレート等が挙げられる。耐候性付与や帯電防止性付与を目的に添加する他の成分（Ｃ）の市販品としては、例えば、ＡＤＥＫＡ社製：ＡＤＥＫＡ  ＳＴＡＢ  ＬＡ−８２、ＡＤＥＫＡ  ＳＴＡＢ  ＬＡ−８７、日立化成工業社製：ＦＡ−７１１ＭＭ、ＦＡ−７１２ＨＭ、興人社製：ＤＭＡＡ、ＡＣＭＯ、ＤＭＡＥＡ、ＤＭＡＰＡＡ、ＮＩＰＡＭ、ＤＥＡＡ，ＨＥＡＡ、ＶＯＺＯ、ＤＭＡＰＡＡ−Ｑ、ＤＥＭＡＥＡ−Ｑ、ＤＥＭＡＥＡ−ＢＱ、住友化学社製：Ｓｕｉｌｉｚｅｒ  ＧＭ、Ｓｕｍｉｌｉｚｅｒ  ＧＳ、大阪有機化学工業社製：Ｖ＃３ＰＡ、日本化薬社製：ＫＡＹＡＭＥＲ  ＰＭ−２、共栄社化学社製：Ｐ−１Ｍ、Ｐ−２Ｍ、等が挙げられる。
【００３２】
その他の成分（Ｃ）は、ブリード等を防ぐ目的で、ハード成分（Ａ）やソフト成分（Ｂ）と共重合性がある官能基を含有することが好ましい。ブリードによる凹凸構造の劣化や表面特性変化が無視できる範囲である場合は、ハード成分（Ａ）やソフト成分（Ｂ）と共重合性がある官能基を持たない化合物を添加してもよい。
その他の成分（Ｃ）の添加量は、０〜２５質量％が好ましく、０〜１０％がより好ましく、０〜５％がさらに好ましい。その他の成分（Ｃ）の添加量は、多すぎて耐擦傷性や硬度などの表面物性に悪影響を及ぼさない範囲で添加することが好ましい。
【００３３】
一般的な活性エネルギー線硬化性樹脂組成物には、光重合開始剤（Ｅ）や光重合促進剤を添加する。光重合開始剤としては、一般的には、ラジカル重合性不飽和基を有する樹脂系の場合は、アセトフェノン類、ベンゾフェノン類、チオキサントン類、ベンゾイン、ベンゾインメチルエーテル等を単独又は混合して用いる。また、カチオン重合性官能基を有する樹脂系の場合は、光重合開始剤として、芳香族ジアゾニウム塩、芳香族スルホニウム塩、芳香族ヨードニウム塩、メタセロン化合物、ベンゾインスルホン酸エステル等を単独又は混合物として用いる。
光重合開始剤の配合量は、活性エネルギー線硬化性組成物１００質量部に対し、０．１〜１０質量部である。活性エネルギー線硬化性樹脂組成物の硬化物からなる層４の厚みにもよるが、過度に配合すると、紫外線吸収性基材２と活性エネルギー線硬化性樹脂組成物の硬化物からなる層層４との密着性を低下させることもある。なお、光重合開始剤をプライマー層３に配合することにより、紫外線吸収性基材２と活性エネルギー線硬化性樹脂組成物の硬化物からなる層４との密着性をさらに向上させることもできる。
【００３４】
本発明においては、光重合開始剤としては、３８０ｎｍ〜４３０ｎｍの波長域で反応し得るものを使用することが好ましい。
３８０ｎｍ未満でのみ反応し得る光重合開始剤を使用すると、反応が充分起こらない。また４３０ｎｍを超えるものは、人間の目に見える吸収を持つために、活性エネルギー線硬化性樹脂組成物の硬化物からなる層４が着色して見える恐れがある。
具体的には、例えばフェニルビス（２，４，６−トリメチルベンゾイル）ホスフィン＝オキシド（ＢＡＳＦ社製：Ｉｒｇａｃｕｒｅ  ８１９）、ジフェニル−２，４，６−トリメチルベンゾイルフォスフィン＝オキサイド（ＢＡＳＦ社製：Ｉｒｇａｃｕｒｅ  ＴＰＯ）は、上記した範囲の配合割合であれば、波長が３８０ｎｍ〜４３０ｎｍの紫外線を利用して光重合を開始し得る光重合開始剤であり、特に好ましいものである。
【００３５】
ここで挙げたＩｒｇａｃｕｒｅ  ８１９およびＩｒｇａｃｕｒｅ  ＴＰＯは、アシルフォスフィンオキサイド系の光重合開始剤である。アシルフォスフィンオキサイド系の光重合開始剤で類似の構造を有し、波長が３８０ｎｍ〜４３０ｎｍの紫外線を利用して光重合を開始し得るものであれば、同様に用いることが可能である。
アシルフォスフィンオキサイド系の開始剤は波長が３８０ｎｍ〜４３０ｎｍの紫外線に対して特に高い反応性を有することから、ＵＶ−ＬＥＤのような発光スペクトルのピークが急峻で特定波長のみを発生させる光源と組み合わせた場合でも十分な反応性を維持可能となる。
なお、上記の特に好ましい光重合開始剤に、その光重合開始機能を阻害しない範囲で、他の波長域で光重合を開始させる光重合開始剤を添加して併用することもできる。併用により硬化速度が上昇する等の利点が生じるからである。
【００３６】
紫外線を照射ことができる光源としては、高圧水銀ランプ、メタルハライドランプ、無電極ランプ、ＬＥＤ、などが挙げられる。紫外線吸収性基材２が紫外線吸収剤を含む場合には、紫外線吸収剤の吸収波長よりも長波長側の光を発生させることができる光源を選択することが重要である。この時、透明基材フィルム２が含む紫外線吸収剤の吸収波長と光源の発光スペクトルに重なる部分があると、紫外線照射時に紫外線吸収剤に紫外線が吸収されることにより、紫外線が熱に変換され、紫外線吸収性基材２が高温となる。この現象が原因となり、基材フィルム２が熱による変形を起こす場合がある。
【００３７】
本発明者らは鋭意検討の結果、光源にＬＥＤを使用することでこの問題を解決できることを見出した。ＬＥＤは発光スペクトルの極大値の半値幅が狭く、特定の波長のみを選択的に発生させることができる。そこで、紫外線吸収性基材２の各波長における透過率Ｔと光重合開始剤の各波長における吸収率Ａの値からＴ×Ａを算出した際のＴ×Ａが最大となる波長ＸとＬＥＤ光源の発光スペクトルが極大値を示す波長Ｙの差の絶対値｜Ｘ−Ｙ｜が、なるべく小さくなるように設計することが重要である。
【００３８】
たとえば、紫外線吸収剤を含有するトリアセチルセルロースフィルムである富士フイルム社製のＦＵＪＩＴＡＣ（厚さ８０μｍ）とＩｒｇａｃｕｒｅ８１９（ＢＡＳＦ社製）を組み合わせた際の波長Ｘは４０６ｎｍである。また、日亜化学工業社製の紫外線発光ＬＥＤであるＮＣＳＵ２７５ＴのＵ４０５ランク（ピーク波長４０５ｎｍ）を使用すると波長Ｙは４０５ｎｍである。両者を組み合わせることで｜Ｘ−Ｙ｜は１であり、この組み合わせでは非常に効率良く活性エネルギー線硬化性樹脂組成物を硬化させられることができる。さらに、ＬＥＤでは透明基材フィルムが含有する紫外線吸収剤に吸収されてしまう無駄な光が非常に少なく、透明基材フィルムへの熱ダメージを極めて有効に抑制することが可能となる。
【００３９】
ここで例示した日亜化学工業社製のＮＣＳＵ２７５ＴのＵ４０５ランクは、４０５ｎｍに発光スペクトルの極大値を有するが、発光のピークから±５ｎｍずれると相対発光強度はおよそ６０％まで落ち、±１０ｎｍずれると２０％以下まで相対発光強度が低下する。
一方、各波長ごとのＴ×Ａの値は、波長Ｘから±５ｎｍずれると９０〜９５％程度、±１０ｎｍずれると７０〜８５％程度、±２０ｎｍずれると２０〜５０％程度まで落ちることになる。そのため、｜Ｘ−Ｙ｜の値は、２０ｎｍ以下が好ましく、１０ｎｍ以下がさらに好ましく、５ｎｍ以下が特に好ましい。
【００４０】
ＵＶ−ＬＥＤを使用した光照射に際しては、複数のＬＥＤの素子を並べて配列し、面光源を得る方法が一般的である。フィルムに対してロールツーロールでＬＥＤからの光を照射する場合、１列にＬＥＤの光源を並べて配列し、それを複数列重ねるように配置することが好ましい。ＬＥＤの素子の配列は、ロールツーロールで通過した硬化物に面内の照射量ムラが発生しないように考慮することが好ましい。照射量ムラを低減する目的で、ＬＥＤと被照射面の間に光拡散板を設置してもよい。光拡散板としては、マイクロレンズシート、レンズシート、プリズムシート、アンチグレアシート、サンドブラストシート、などが挙げられる。ＬＥＤはそれぞれに固有の発光ピークを有するが、目的に応じて複数種類の発光ピークを有するＬＥＤを組み合わせて配置することも可能である。
【００４１】
活性エネルギー線硬化性樹脂組成物の硬化物からなる層４は、以上のような組成物を用いて、公知のコーティング法により、紫外線吸収性基材２上に塗布し、塗布後、紫外線を選択して照射し、塗膜を架橋硬化させる。なお、必要に応じ、活性エネルギー線硬化性樹脂組成物の硬化物からなる層４に紫外線による劣化を防止する目的で、光重合の開始を阻害しない範囲で、紫外線吸収剤を配合してもよい。
【００４２】
活性エネルギー線硬化性樹脂組成物の硬化物からなる層４の厚みは、好ましくは０．５〜３０μｍ、より好ましくは２〜１５μｍである。活性エネルギー線硬化性樹脂組成物の硬化物からなる層を有するフィルム４の場合においても、また、反射防止フィルムの場合においても、活性エネルギー線硬化性樹脂組成物の硬化物からなる層４の厚みが薄過ぎると、得られる表面の硬度や耐汚染性等の耐久性が不十分であり、また、厚過ぎると、全体のフレキシブルさを低下させ、また、硬化に時間がかかる等、生産効率の低下を招く。
【００４３】
活性エネルギー線硬化性樹脂組成物の硬化物からなる層４の上面には、図１に示すように、凹凸６を形成することにより、表面の質感、もしくは反射防止性等を付与できる。具体的には、凹凸の周期が光の波長より大きい場合は、防眩性（アンチグレア）を付与することが可能である。一方、凹凸の周期が光の波長より小さい場合は、モスアイ構造と呼ばれる凹凸構造となり、反射防止性を付与することが可能である。
【００４４】
凹凸６の形成は、活性エネルギー線硬化性樹脂組成物の硬化物からなる層４を基材フィルム２上に塗布形成する際に、凹凸を有する型付け用フィルムもしくは凹凸を有するスタンパ等の型で塗膜を被覆したまま固化させるか、形成された塗膜にロール状スタンパ等の型付け手段を、必要に応じて加熱しつつ押し付けて行なうか、あるいは、剥離面に凹凸を有する剥離性基材上に活性エネルギー線硬化性樹脂組成物の硬化物からなる層４を塗布形成して転写シートを作成し、その転写シートを用いて転写する等によればよいが、好ましくは、金属または金属酸化物製等で、活性エネルギー線硬化性樹脂組成物の硬化物からなる層４を形成する際に、活性エネルギー線硬化性樹脂組成物が付着しない性質の、微細凹凸構造の反転構造を有する平板スタンパ、もしくはロール状スタンパを用いて行うことが好ましい。
本発明においては、凹凸を付与する場合も、凹凸ではなく平坦な、極端な場合にはミラー面を形成する場合にも、酸素不透過性素材で塗膜を被覆しつつ、基材フィルム側から活性エネルギー線を照射することが好ましい。
【００４５】
酸素不透過性素材としては、金属、金属酸化物、プラスチック、等を表面とし、適宜に裏打した板状、もしくはロール状のものが使用でき、好ましくは薄いプラスチックフィルム以外のものである。
塗膜に凹凸を付与する際の凹凸の程度は、防眩性を付与する場合は、凹凸の高低差が０．２〜１０μｍ、ピッチが２０〜２００μｍ程度がよく、Ｒａが０．１０〜０．４０μｍ、Ｒｚが１．１０〜６．００μｍ、Ｓｍが１０〜７０μｍがより好ましい。また、モスアイ構造と呼ばれる微細凹凸形状で反射防止性能を付与する場合は、凹凸の高低差が１２０〜２５０ｎｍ、ピッチが８０〜４００ｎｍ程度であることが好ましく、凹凸の高低差が１５０〜２２０ｎｍ、ピッチが１００〜３００ｎｍ程度であることがより好ましく、凹凸の高低差が１８０〜２１０ｎｍ、ピッチが１００〜２５０ｎｍ程度であることが特に好ましい。
【００４６】
モスアイ構造と呼ばれる微細凹凸形状を転写で形成するためのスタンパの作製方法としては、陽極酸化アルミナのナノホールアレイを利用する方法や、リソグラフィー技術を応用する方法などが挙げられる。中でも、陽極酸化アルミナを利用する方法は、シームレスなロール形状のスタンパを容易に製造できるため工業的に非常に有利なスタンパ製造方法である。
【００４７】
陽極酸化アルミナを利用する方法としては、下記の工程（ａ）〜（ｆ）を有する方法が好ましい。
（ａ）アルミニウム基材を電解液中、定電圧下で陽極酸化してアルミニウム基材の表面に酸化皮膜を形成する工程。
（ｂ）酸化皮膜を除去し、アルミニウム基材の表面に陽極酸化の細孔発生点を形成する工程。
（ｃ）工程（ｂ）の後、アルミニウム基材を電解液中、再度陽極酸化し、細孔発生点に細孔を有する酸化皮膜を形成する工程。
（ｄ）工程（ｃ）の後、細孔の径を拡大させる工程。
（ｅ）工程（ｄ）の後、電解液中、再度陽極酸化する工程。
（ｆ）工程（ｄ）と工程（ｅ）を繰り返し行い、複数の細孔を有する陽極酸化アルミナがアルミニウム基材の表面に形成されたスタンパを得る工程。
【００４８】
工程（ａ）は次のようにして行うことができる。図２に示すように、アルミニウム基材１０を陽極酸化すると、細孔１２を有する酸化皮膜１４が形成される。アルミニウム基材の形状としては、ロール状、円管状、平板状、シート状等が挙げられる。アルミニウム基材は、所定の形状に加工する際に用いた油が付着していることがあるため、あらかじめ脱脂処理されることが好ましい。また、アルミニウム基材は、表面状態を平滑にするために、電解研磨処理（エッチング処理）されることが好ましい。アルミニウムの純度は、９９％以上が好ましく、９９．５％以上がより好ましく、９９．８％以上が特に好ましい。アルミニウムの純度が低いと、陽極酸化した時に、不純物の偏析により可視光を散乱する大きさの凹凸構造が形成されたり、陽極酸化で得られる細孔の規則性が低下したりすることがある。電解液としては、硫酸、シュウ酸、リン酸等が挙げられる。
【００４９】
シュウ酸を電解液として用いた陽極酸化は次のようにして行うことができる。シュウ酸の濃度は、０．８Ｍ以下が好ましい。シュウ酸の濃度が０．８Ｍを超えると、電流値が高くなりすぎて酸化皮膜の表面が粗くなることがある。化成電圧は、３０〜１００Ｖの範囲にあることが好ましい。化成電圧がこの範囲にあると、周期が１００ｎｍ〜２００ｎｍの規則性の高い細孔を有する陽極酸化アルミナを得ることができる。化成電圧がこの範囲より高くても低くても規則性が低下する傾向にある。電解液の温度は、６０℃以下が好ましく、４５℃以下がより好ましい。電解液の温度が６０℃を超えると、いわゆる「ヤケ」といわれる現象がおこり、細孔が壊れたり、表面が溶けて細孔の規則性が乱れたりすることがある。
【００５０】
硫酸を電解液として用いた陽極酸化は次のようにして行うことができる。硫酸の濃度は０．７Ｍ以下が好ましい。硫酸の濃度が０．７Ｍを超えると、電流値が高くなりすぎて定電圧を維持できなくなることがある。化成電圧は、２５〜３０Ｖの範囲にあることが好ましい。化成電圧がこの範囲にあると、周期が６３ｎｍの規則性の高い細孔を有する陽極酸化アルミナを得ることができる。化成電圧がこの範囲より高くても低くても規則性が低下する傾向がある。電解液の温度は、３０℃以下が好ましく、２０℃以下がより好ましい。電解液の温度が３０℃を超えると、いわゆる「ヤケ」といわれる現象がおこり、細孔が壊れたり、表面が溶けて細孔の規則性が乱れたりすることがある。
【００５１】
工程（ｂ）は次のようにして行うことができる。図２に示すように、酸化皮膜１４を除去し、基材表面に陽極酸化の細孔発生点１６を形成する。これにより、後に形成する酸化皮膜の細孔の規則性を向上することができる。酸化皮膜１４を除去する方法としては、アルミニウムを溶解せず、酸化皮膜を選択的に溶解する溶液に溶解させて除去する方法が挙げられる。このような溶液としては、例えば、クロム酸／リン酸混合液等が挙げられる。
【００５２】
工程（ｃ）は次のようにして行うことができる。図２に示すように、酸化皮膜を除去したアルミニウム基材１０を再度、陽極酸化すると、円柱状の細孔１２を有する酸化皮膜１４が形成される。陽極酸化は、工程（ａ）と同様な条件で行うことができる。陽極酸化の時間を長くするほど深い細孔を得ることができる。
【００５３】
工程（ｄ）は次のようにして行うことができる。図２に示すように、細孔１２の径を拡大させる処理（以下、細孔径拡大処理と記す。）を行う。細孔径拡大処理は、酸化皮膜を溶解する溶液に浸漬して陽極酸化で得られた細孔の径を拡大させる処理である。このような溶液としては、例えば、５質量％程度のリン酸水溶液等が挙げられる。細孔径拡大処理の時間を長くするほど、細孔径は大きくなる。
【００５４】
工程（ｅ）は次のようにして行うことができる。図２に示すように、再度、陽極酸化すると、円柱状の細孔１２の底部から下に延びる直径の小さい円柱状の細孔１２が形成される。陽極酸化は、工程（ａ）と同様な条件で行うことができる。陽極酸化の時間を長くするほど深い細孔を得ることができる。
【００５５】
工程（ｆ）は次のようにして行うことができる。図２に示すように、工程（ｄ）の細孔径拡大処理と、工程（ｅ）の陽極酸化を繰り返すと、直径が開口部から深さ方向に連続的に減少する形状の細孔１２を有する酸化皮膜１４が形成され、アルミニウム基材１０の表面に陽極酸化アルミナ（アルミニウムの多孔質の酸化皮膜（アルマイト））を有するスタンパ１８が得られる。最後は工程（ｄ）で終わることが好ましい。
【００５６】
これらの工程の繰り返し回数は、合計で３回以上が好ましく、５回以上がより好ましい。繰り返し回数が２回以下では、非連続的に細孔の直径が減少するため、このような細孔を有する陽極酸化アルミナを用いて形成されたモスアイ構造の反射率低減効果は不十分である。
【００５７】
細孔１２の形状としては、略円錐形状、角錐形状、円柱形状等が挙げられ、円錐形状、角錐形状等のように、深さ方向と直交する方向に沿った断面の細孔断面積が最表面から深さ方向に連続的に減少する形状が好ましい。
【００５８】
細孔１２間の平均間隔は、所定の微細凹凸構造に応じて形成することができる。細孔間の平均間隔は、可視光の波長以下、すなわち４００ｎｍ以下が好ましく、３８０ｎｍ以下がより好ましく、２５０ｎｍがさらに好ましく、２００ｎｍ以下が特に好ましいまた、また、細孔間の平均距離は、８０ｎｍ以上が好ましく、１００ｎｍ以上がより好ましく、１６０ｎｍ以上がさらに好ましい。
【００５９】
細孔１２間の平均間隔は、電子顕微鏡観察によって隣り合う細孔１２間の間隔（細孔１２の中心から隣接する細孔１２の中心までの距離）を５０点測定し、これらの値を平均したものである。
【００６０】
細孔１２の深さは、所定の微細凹凸構造に応じて形成することができる。細孔の深さは、２５０ｎｍ以下が好ましく、２２０ｎｍ以下がより好ましく、２１０ｎｍ以下がさらに好ましい。また、細孔の深さは、１２０ｎｍ以上が好ましく、１５０ｎｍ以上がより好ましく、１８０ｎｍ以上がさらに好ましい。
【００６１】
細孔１２の深さは、電子顕微鏡観察によって倍率３００００倍で観察したときにおける、細孔１２の最底部と、細孔１２間に存在する凸部の最頂部との間の距離を測定した値である。
【００６２】
スタンパの微細凹凸構造が形成された側の表面を離型剤で処理してもよい。離型剤としては、シリコーン樹脂、フッ素樹脂、フッ素化合物、リン酸エステル等が挙げられ、リン酸エステルが特に好ましい。リン酸エステルとしては、（ポリ）オキシアルキレンアルキルリン酸化合物が好ましく、市販品としては、城北化学社製の商品名：ＪＰ−５０６Ｈ、アクセル社製の商品名：モールドウイズＩＮＴ−１８５６、日光ケミカルズ社製の商品名：ＴＤＰ−１０、ＴＤＰ−８、ＴＤＰ−６、ＴＤＰ−２、ＤＤＰ−１０、ＤＤＰ−８、ＤＤＰ−６、ＤＤＰ−４、ＤＤＰ−２、ＴＬＰ−４、ＴＣＰ−５、ＤＬＰ−１０などが挙げられる。
【００６３】
微細凹凸構造を表面に有する物品は、例えば、図３に示す製造装置を用いて、下記のようにして製造することができる。
【００６４】
表面に微細凹凸構造の反転構造（図示略）を有するロール状スタンパ２０と、ロール状スタンパ２０の表面に沿って移動する帯状フィルムの基材４２との間に、タンク２２から活性エネルギー線硬化性樹脂組成物を供給する。
【００６５】
ロール状スタンパ２０と、空気圧シリンダ２４によってニップ圧が調整されたニップロール２６との間で、基材４２および活性エネルギー線硬化性樹脂組成物を挟み、活性エネルギー線硬化性樹脂組成物を、基材４２とロール状スタンパ２０との間に均一に行き渡らせると同時に、ロール状スタンパ２０の微細凹凸構造の凹部内に充填する。
【００６６】
ロール状スタンパ２０の下方に設置された活性エネルギー線照射装置２８から、基材４２を通して活性エネルギー線硬化性樹脂組成物に活性エネルギー線を照射し、活性エネルギー線硬化性樹脂組成物を硬化させることによって、ロール状スタンパ２０の表面の微細凹凸構造が転写された硬化樹脂層４４を形成する。
【００６７】
剥離ロール３０により、表面に硬化樹脂層４４が形成された基材４２をロール状スタンパ２０から剥離することによって、図１に示すような物品４０を得る。
【００６８】
上記したように、本発明においては、基材フィルムが紫外線吸収剤を含有していても、基材フィルム側からの活性エネルギー線照射が可能であるため、微細凹凸構造の反転構造を有する平板スタンパ、もしくはロール状スタンパ等の酸素不透過性素材に密着させ、即ち酸素を遮断した状態で活性エネルギー線を照射でき、塗膜の硬化を高度に進めることができる。また、微細凹凸構造の反転構造を有する平板スタンパ、もしくはロール状スタンパを使用すると、塗膜の付着が生じないので、プラスチックフィルムを使用して被覆した上から活性エネルギー線を照射する際のように、プラスチックフィルムが消耗品となる無駄も生じない利点がある。
【符号の説明】
【００６９】
１    フィルム（物品）
２    紫外線吸収性基材
３    プライマー層
４    活性エネルギー線硬化性樹脂組成物の硬化物からなる層
５    防汚層
６    凹凸
１０  アルミニウム基材
１２  細孔（微細凹凸構造の反転構造）
１４  酸化皮膜
１８  スタンパ（型）
２０  ロール状スタンパ
２２  タンク
２４  空気圧シリンダ
２６  ニップロール
２８  活性エネルギー線照射装置
３０  剥離ロール
４０  光透過性物品
４２  光透過性基材
４４  硬化樹脂層
【図１】
0006613636.tif 000002
【図２】
0006613636.tif 000003
【図３】
0006613636.tif 000004